"炭素-炭素結合を有する放射線不透過性のエラストマー材料、その調製の方法、およびその使用、特に、放射線を防護する衣類の製造のために開発されたエラストマー材料であって、高原子量物質を高い比率で含浸させた放射線を防護する層10によっておよび外側の純粋なエラストマー層30によって両側を覆われた、1つまたは複数の強化層20を含み、前記強化層20は、超抵抗性ポリエステル繊維もしくは布、または任意のその他の高引張繊維および布から製造され、エラストマーマトリックスが、有機過酸化物35によって促進され、硫黄の不在下で起こる同時連続加硫過程中に、圧力をかけることにより、多孔性の中間の層20、放射線を防護する層10、前記外側の柔軟な層30を共にキャストすることにより形成され、多積層された放射線不透過性材料50を形成することを特徴とするエラストマー材料。前記放射線不透過性物質またはその混合体は、前記エラストマーマトリックスの重量で少なくとも70含まれることを特徴とする請求項1に記載の放射線不透過性のエラストマー材料。前記放射線不透過性物質またはその混合体は、前記エラストマーマトリックスの重量で少なくとも80含まれることを特徴とする請求項1に記載の放射線不透過性のエラストマー材料。前記放射線不透過性物質またはその混合体は、前記エラストマーマトリックスの重量で少なくとも85含まれることを特徴とする請求項1に記載の放射線不透過性のエラストマー材料。前記物質は、原子番号40以上の原子番号を有する元素からなる群から選択されることを特徴とする請求項1に記載の放射線不透過性のエラストマー材料。前記放射線不透過性物質は、ビスマス、タングステン、バリウム、鉛、ヨウ素、スズ、およびそれらの組み合わせからなる群から選択されることを特徴とする請求項5に記載の放射線不透過性のエラストマー材料。前記物質は、金属粒子、金属酸化物、金属塩、またはそれらの組み合わせであることを特徴とする請求項6に記載の放射線不透過性のエラストマー材料。前記放射線不透過性物質は、酸化鉛粉末であることを特徴とする請求項7に記載の放射線不透過性のエラストマー材料。前記エラストマーマトリックスは、少なくとも1つのエラストマー物質を約30重量以下含むことを特徴とする請求項1に記載の放射線不透過性のエラストマー材料。前記エラストマーマトリックスは、天然および合成ゴムまたはその組み合わせからなる群から選択される少なくとも1つのエラストマー物質を含むことを特徴とする請求項1に記載の放射線不透過性のエラストマー材料。前記少なくとも1つのエラストマー物質は、天然ゴムNRポリイソプレン、ポリブタジエンBR、ポリイソプレン、ポリクロロプレン、ポリウレタン、アクリルポリマーまたはコポリマーACM、合成シリコンゴム、スチレン/ブタジエンコポリマーゴムSBR、イソブチレン-イソプレンを含むブチルゴム、ニトリルブタジエンゴムNBR、水素化ニトリルブタジエンゴムHNBR、スチレンエチレンブチレンスチレンSEBS、エチレンプロピレンジエンターポリマーEPDM、エチレンプロピレンコポリマーEPM、ハロゲン化イソブテンイソプレンゴムCIIR、エピクロロヒドリンECO、エチレンプロピレンゴムEPR、アクリロニトリルブタジエンスチレンABS、エチレン酢酸ビニルEVA、飽和エチレン酢酸ビニルEVM、ポリエチレンPE、スチレンブタジエンスチレンSBS、スチレンイソプレンスチレンSIS、ポリオレフィンエラストマーPOE、ポリクロロプレンCR、熱可塑性エラストマーTPE、塩素化ポリエチレンCM、ポリクロロトリフルオロエチレンCFM、クロロスルホン化ポリエチレンCSM、フルオロシリコンゴムFVMQ、メチルビニルシリコンゴムMVQ、フェニルビニルメチルシリコンゴムPVMQ、シリコンゴムVMO、フェニルメチルシリコンゴムPVMO、フェニルシリコンゴムPMO、フルオロカーボンエラストマーFKM、およびそれらの組み合わせからなる群から選択されることを特徴とする請求項10に記載の放射線不透過性のエラストマー材料。前記エラストマーマトリックスは、天然ゴムとポリブタジエンとの組み合わせを含むことを特徴とする請求項10に記載の軽量で柔軟なエラストマーマトリックス。前記エラストマーマトリックスは、天然ゴムに対して約20重量から約70重量とポリブタジエン約20重量から約70重量との組み合わせを含むことを特徴とする請求項12に記載の放射線不透過性のエラストマー材料。前記エラストマーマトリックスは、天然ゴム約50重量からポリブタジエン約50重量までの組み合わせを含むことを特徴とする請求項12に記載の放射線不透過性のエラストマー材料。前記エラストマーマトリックスは、少なくとも1つの有機過酸化物またはその混合体の使用によって加硫処理されることを特徴とする請求項1に記載の放射線不透過性のエラストマー材料。前記少なくとも1つの有機過酸化物は、ジクミルペルオキシド、BIS-t-ブチルペルオキシイソプロピル-ベンゼン、2,5-ジメチル-2,5-ジ-t-ブチルペルオキシ-ヘキサン、1,1-BIS-t-ブチルペルオキシ-3,3,5-トリメチルシクロヘキサン、ジアシルペルオキシド、BIS-t-ブチルペルオキシド、2,5-BIS-t-ブチルペルオキシ-2,5-ジメチルヘキサン、ブチル-4,4-BIS-t-ブチルペルオキシ-バレレート、ジベンジルペルオキシド、BIS-2,4-ジクロロベンゾイル-ペルオキシド、またはそれらの組み合わせからなる群から選択されることを特徴とする請求項15に記載の放射線不透過性のエラストマー材料。前記少なくとも1つの有機過酸化物は、1,1-BIS-t-ブチルペルオキシ-3,3,5-トリメチルシクロヘキサンであることを特徴とする請求項16に記載の放射線不透過性のエラストマー材料。前記エラストマーマトリックスは、有機過酸化物またはその混合物を約0.1重量から約10重量含むことを特徴とする請求項15に記載の放射線不透過性のエラストマー材料。前記少なくとも1つの有機過酸化物またはその混合体は、前記エラストマーマトリックスのエラストマー分子鎖の間の架橋した炭素-炭素結合を促進することを特徴とする請求項15に記載の放射線不透過性のエラストマー材料。前記エラストマーマトリックスは、少なくとも1つの有機過酸化物またはその混合体を約0.1重量から約10重量含むことを特徴とする請求項1に記載の放射線不透過性のエラストマー材料。前記エラストマーマトリックスは、放射線に対するバリアーまたは防護として使用できることを特徴とする、請求項1に定義された放射線不透過性のエラストマー材料の使用。少なくとも前記エラストマーマトリックスは、電離放射線に対するバリアーまたは防護として使用できることを特徴とする、請求項1に定義された放射線不透過性のエラストマー材料の使用。前記エラストマーマトリックスは、放射X線に対するバリアーまたは防護として使用できることを特徴とする、請求項1に定義された放射線不透過性のエラストマー材料の使用。前記エラストマーマトリックスは、遮蔽物、バリアー、容器、壁、れんが、ブレード、カーテン、織物、衣服、または放射線を防護する特性もしくは放射線バリアー特性を有する任意のその他の人工物を製造するために使用できることを特徴とする、請求項1に定義された放射線不透過性のエラストマー材料の使用。放射線不透過性のエラストマー材料の製造方法であって、a天然もしくは合成ゴムまたはその組み合わせからなる群からの少なくとも1つのエラストマー物質を選択するステップと、b少なくとも1つの高原子番号の放射線不透過性物質またはその混合体を選択するステップと、c前記エラストマー物質と高い比率で前記放射線不透過性物質を混合して、混合物を形成するステップと、d硫黄の不在下での前記混合物を硬化するステップとを含むことを特徴とする方法。前記少なくとも1つのエラストマー物質は、天然ゴムNRポリイソプレン、ポリブタジエンBR、ポリイソプレン、ポリクロロプレン、ポリウレタン、アクリルポリマーまたはコポリマーACM、合成シリコンゴム、スチレン/ブタジエンコポリマーゴムSBR、イソブチレン-イソプレンを含むブチルゴム、ニトリルブタジエンゴムNBR、水素化ニトリルブタジエンゴムHNBR、スチレンエチレンブチレンスチレンSEBS、エチレンプロピレンジエンターポリマーEPDM、エチレンプロピレンコポリマーEPM、ハロゲン化イソブテンイソプレンゴムCIIR、エピクロロヒドリンECO、エチレンプロピレンゴムEPR、アクリロニトリルブタジエンスチレンABS、エチレン酢酸ビニルEVA、飽和エチレン酢酸ビニルEVM、ポリエチレンPE、スチレンブタジエンスチレンSBS、スチレンイソプレンスチレンSIS、ポリオレフィンエラストマーPOE、ポリクロロプレンCR、熱可塑性エラストマーTPE、塩素化ポリエチレンCM、ポリクロロトリフルオロエチレンCFM、クロロスルホン化ポリエチレンCSM、フルオロシリコンゴムFVMQ、メチルビニルシリコンゴムMVQ、フェニルビニルメチルシリコンゴムPVMQ、シリコンゴムVMO、フェニルメチルシリコンゴムPVMO、フェニルシリコンゴムPMO、フルオロカーボンエラストマーFKM、およびそれらの組み合わせからなる群から選択されることを特徴とする請求項25に記載の方法。前記エラストマーマトリックスは、天然ゴムとポリブタジエンとの組み合わせを含むことを特徴とする請求項25に記載の方法。前記エラストマーマトリックスは、約20重量から約70重量の天然ゴムと約20重量から約70重量のポリブタジエンとの組み合わせを含むことを特徴とする請求項27に記載の方法。前記エラストマーマトリックスは、少なくとも約50重量の天然ゴムから、約50重量のポリブタジエンまでを含むことを特徴とする請求項28に記載の方法。前記放射線不透過性物質は、原子番号40以上の原子番号を有する元素からなる群から選択されることを特徴とする請求項25に記載の方法。前記放射線不透過性物質は、ビスマス、タングステン、バリウム、鉛、ヨウ素、スズ、およびそれらの組み合わせからなる群から選択されることを特徴とする請求項30に記載の方法。前記放射線不透過性物質は、金属粒子、金属酸化物、金属塩、またはそれらの組み合わせであることを特徴とする請求項30に記載の方法。前記放射線不透過性物質は、酸化鉛粉末であることを特徴とする請求項31に記載の方法。前記エラストマーマトリックスは、少なくとも1つの前記エラストマー物質を約30重量以下含むことを特徴とする請求項25に記載の方法。前記エラストマーマトリックスは、少なくとも1つの前記放射線不透過性物質を少なくとも70重量含むことを特徴とする請求項25に記載の方法。前記エラストマーマトリックスは、少なくとも1つの前記放射線不透過性物質を少なくとも80重量含むことを特徴とする請求項25に記載の方法。前記エラストマーマトリックスは、少なくとも1つの前記放射線不透過性物質を少なくとも85重量含むことを特徴とする請求項25に記載の方法。前記混合物は、硫黄の不在下で硬化されることを特徴とする請求項25に記載の方法。放射線不透過性の多積層されたエラストマー材料であって、少なくとも3つの層を含み、少なくとも1つの前記層は、少なくとも1つの高原子番号の放射線不透過性物質またはその混合体を高い比率で含む軽量のエラストマーマトリックスであることを特徴とする放射線不透過性の多積層されたエラストマー材料。前記層は、多孔性の中間のエラストマーマトリックスであることを特徴とする請求項36に記載の放射線不透過性の多積層されたエラストマー材料。前記多孔性の中間のマトリックスは、材料の変形および破断機械的抵抗を上昇させるために繊維性の材料から作られた強化格子であることを特徴とする請求項37に記載の放射線不透過性の多積層されたエラストマー材料。前記強化格子は、天然もしくは合成繊維またはその組み合わせから作られることを特徴とする請求項38に記載の放射線不透過性の多積層されたエラストマー材料。前記強化格子は、高引張ポリエステルまたはその混合体から形成されることを特徴とする請求項39に記載の放射線不透過性の多積層されたエラストマー材料。前記強化格子は、直径約0.01mmから約10mmの細孔を有してよいことを特徴とする請求項38に記載の放射線不透過性の多積層されたエラストマー材料。前記強化格子は、直径約0.1mmから約2mmの細孔を有してよいことを特徴とする請求項38に記載の放射線不透過性の多積層されたエラストマー材料。前記強化格子は、太さ約0.1mmから約2mmの繊維線を有してよいことを特徴とする請求項38に記載の放射線不透過性の多積層されたエラストマー材料。少なくとも1つの前記中間の多孔性マトリックスは、粘着性物質またはニカワを使用せずに、少なくとも1つの前記軽量のエラストマーマトリックスに対して堅く組み合わされてまたはキャストされることを特徴とする請求項37に記載の放射線不透過性の多積層されたエラストマー材料。少なくとも1つの前記中間の多孔性マトリックスは、加硫過程の間、圧力をかけることによって、少なくとも1つの前記軽量のエラストマーマトリックスに対して、堅く組み合わされてまたはキャストされることを特徴とする請求項37に記載の放射線不透過性の多積層されたエラストマー材料。少なくとも1つの層は、前記多積層されたエラストマー材料の外側に適用できる外側のエラストマー層であることを特徴とする請求項36に記載の放射線不透過性の多積層されたエラストマー材料。前記外側のエラストマー層は、天然もしくは合成ゴムまたは柔軟な熱可塑性物質またはそれらの組み合わせからなる群から選択されることを特徴とする請求項49に記載の放射線不透過性の多積層されたエラストマー材料。前記外側のエラストマー層は、天然ゴムNRポリイソプレン、ポリブタジエンBR、ポリイソプレン、ポリクロロプレン、ポリウレタン、アクリルポリマーまたはコポリマーACM、シリコン合成ゴム、スチレン/ブタジエンコポリマーゴムSBR、イソブチレン-イソプレンを含むブチルゴム、ニトリルブタジエンゴムNBR、水素化ニトリルブタジエンゴムHNBR、スチレンエチレンブチレンスチレンSEBS、エチレンプロピレンジエンターポリマーEPDM、エチレンプロピレンコポリマーEPM、ハロゲン化イソブテンイソプレンゴムCIIR、エピクロロヒドリンECO、エチレンプロピレンゴムEPR、アクリロニトリルブタジエンスチレンABS、エチレン酢酸ビニルEVA、飽和エチレン酢酸ビニルEVM、ポリエチレンPE、スチレンブタジエンスチレンSBS、スチレンイソプレンスチレンSIS、ポリオレフィンエラストマーPOE、ポリクロロプレンCR、熱可塑性エラストマーTPE、塩素化ポリエチレンCM、ポリクロロトリフルオロエチレンCFM、クロロスルホン化ポリエチレンCSM、フルオロシリコンゴムFVMQ、メチルビニルシリコンゴムMVQ、フェニルビニルメチルシリコンゴムPVMQ、シリコンゴムVMO、フェニルメチルシリコンゴムPVMO、フェニルシリコンゴムPMO、フルオロカーボンエラストマーFKM、ポリ塩化ビニルPVC、ポリプロピレンPP、オレフィンスルホン酸塩OS、ポリエチレンPE、ポリエステルウレタンAU、ポリエーテルウレタンEU、それらの混合体からなる群から選択されることを特徴とする請求項36に記載の放射線不透過性の多積層されたエラストマー材料。前記外側のエラストマー層は、約10重量から約50重量のニトリルブタジエンゴムNBRと約50重量から約90重量のポリクロロプレンCRとの混合体を含むことを特徴とする請求項48に記載の放射線不透過性の多積層されたエラストマー材料。前記外側のエラストマー層、少なくとも1つの前記中間の多孔性マトリックス、および少なくとも1つの前記軽量のエラストマーマトリックスは、加硫過程の間、圧力をかけることによって、共に堅く組み合わされてまたはキャストされることを特徴とする請求項39に記載の放射線不透過性の多積層されたエラストマー材料。前記外側のエラストマー層、少なくとも1つの前記中間の多孔性マトリックス、および少なくとも1つの前記軽量のエラストマーマトリックスは、複合的な配置で配列できることを特徴とする請求項39に記載の放射線不透過性の多積層されたエラストマー材料。前記外側のエラストマー層は、幅広い範囲の色を有する材料および物品を製造するために、複数の着色剤を組み込んでもよいことを特徴とする請求項39に記載の放射線不透過性の多積層されたエラストマー材料。前記加硫過程は、硫黄の不在下で起こることを特徴とする請求項39に記載の放射線不透過性の多積層されたエラストマー材料。前記加硫過程は、少なくとも1つの有機過酸化物またはその混合体の使用によって促進されることを特徴とする請求項53に記載の放射線不透過性の多積層されたエラストマー材料。少なくとも1つの有機過酸化物は、約0.1重量から約10重量の量で、外側のエラストマー層の前記物質を含む混合物に加えられることを特徴とする請求項54に記載の放射線不透過性の多積層されたエラストマー材料。少なくとも1つの有機過酸化物は、前記外側のエラストマー層のエラストマー分子鎖の間の架橋した炭素-炭素結合を促進することを特徴とする請求項54に記載の放射線不透過性の多積層されたエラストマー材料。少なくとも3つの層を含む、柔軟で、多積層された、網状に炭素-炭素結合したエラストマー材料であって、少なくとも1つの前記層は、少なくとも1つの高原子番号の放射線不透過性物質またはその混合体を高い比率で含む、軽量のエラストマーマトリックスであることを特徴とするエラストマー材料。請求項60に記載の架橋した炭素-炭素結合を有する多積層された柔軟なエラストマー材料であって、前記エラストマー材料は、硫黄を含まないことを特徴とする多積層された柔軟なエラストマー材料。硫黄塩のエラストマー層への移行によって、放射線不透過性の多積層されたエラストマー材料を、染みおよび分解に対して抵抗性にすることを特徴とする請求項61に記載の放射線不透過性の多積層されたエラストマー材料。前記エラストマー材料は、エラストマー層を含み、前記エラストマー層は、化学的および物理的要因に対してならびにUV放射線に対して抵抗性であることを特徴とする請求項59に記載の放射線不透過性の多積層されたエラストマー材料。放射線不透過性の多積層されたエラストマー材料の製造方法であって、a少なくとも1つの高原子番号の放射線不透過性物質またはその混合体を高い比率で含む、少なくとも1つの軽量のエラストマーマトリックスを選択するステップと、b少なくとも1つの中間の多孔性層を選択するステップと、c少なくとも1つの外側の柔軟なマトリックスを選択するステップと、d硫黄の不在下での前記マトリックスを同時に圧縮および硬化するステップとを含むことを特徴とする放射線不透過性の多積層されたエラストマー材料の製造方法。前記マトリックスは、粘着性物質またはニカワを使用せずに、共に圧縮されて、多積層されたエラストマー材料とされることを特徴とする請求項64に記載の方法。前記マトリックスおよび前記多積層された材料は、厚さを変えて製造され得ることを特徴とする請求項64に記載の方法。少なくとも1つの前記軽量のエラストマーマトリックスは、約0.1mmから約100mmの厚さを有してよいことを特徴とする請求項66に記載の方法。少なくとも1つの軽量のエラストマーマトリックスは、約0.3mmから約5mmの厚さを有してよいことを特徴とする請求項66に記載の方法。前記外側のエラストマーマトリックスは、約0.1mmから約100mmの厚さを有してよいことを特徴とする請求項66に記載の方法。前記外側のエラストマーマトリックスは、約0.1mmから約2mmの厚さを有してよいことを特徴とする請求項66に記載の方法。前記多積層された材料および前記材料から作られる防護物品は、アルコール、過酢酸、過酸化水素および洗浄剤を含めた、手段、消毒剤および化学滅菌剤によって、洗浄および滅菌できることを特徴とする請求項64に記載の方法。前記多積層された材料および前記材料から作られる防護物品は、高い柔軟性、少ない重量を有し、改善された快適さを使用者に提供することを特徴とする請求項66に記載の方法。前記多積層された材料および前記材料から作られる防護物品は、外側のエラストマー層を含み、かつ前記外側のエラストマー層は、放射線不透過性物質による使用者へのいかなる接触または汚染も回避することを特徴とする請求項66に記載の方法。前記多積層された材料および前記材料から作られる防護物品は、外側のエラストマー層を含み、かつ前記外側のエラストマー層は、環境への放射線不透過性物質のいかなる漏出も回避することを特徴とする請求項64に記載の方法。前記多積層されたエラストマー材料および前記材料から作られる防護物品は、外側のエラストマー層を含み、かつ前記外側のエラストマー層は、酸素、化学製品またはUV放射線が、前記軽量のエラストマーマトリックスまたは前記多積層された材料に達して、その結果、分解を促進することを回避することを特徴とする請求項66に記載の方法。前記多積層された材料および前記材料から作られる防護物品は、化学的および物理的要因または放射線によって経年劣化することに対して抵抗性であることを特徴とする請求項66に記載の方法。前記多積層された材料および前記材料から作られる防護物品は、ヒトの身体またはその部分を覆うために使用される任意の衣類または物品でもあり得ることを特徴とする請求項66に記載の方法。前記多積層された材料および前記材料から作られる防護物品は、放射線治療および診断テストにおいて使用されるX線、電離線および放射線に対する防護またはバリアーとして使用できることを特徴とする請求項66に記載の方法。炭素-炭素結合を有する、多積層された、柔軟で放射線不透過性のエラストマー材料の製造方法であって、a少なくとも1つの高原子番号の放射線不透過性物質またはその混合体を高い比率で含む、少なくとも1つの軽量のエラストマーマトリックスを選択するステップと、b少なくとも1つの中間の多孔性マトリックスを選択するステップと、c少なくとも1つの外側の柔軟なマトリックスを選択するステップと、d同時に圧縮および有機過酸化物またはその混合体からなる群から選択される少なくとも1つの加硫剤により前記マトリックスを硬化するステップとを含むことを特徴とする方法。したがって、先行技術の崩壊、毒性または化学分解の問題を表さない、鉛などの放射線不透過性物質を高い比率で含む、柔軟で、軽量で、比較的安価なエラストマー材料に対する要求が残っている。上に記載された問題を解決するために、本発明は、高い比率の酸化鉛またはその他の高原子番号の放射線不透過性物質を、エラストマーマトリックス混合物中に組み込むことに基づいたものである。重金属を高度に添加したエラストマーマトリックスは、病院および歯科診療室のためのX線防護用衣服などの、特に防護材料の柔軟性が望まれ得る、広い適用分野において適した、多層の放射線防護材料を生成するために使用されてよい。本発明において、層分離に対する低い機械的抵抗に関連する、多層材料における剥がれの問題は、画期的な硬化および加圧過程によって解決された。ニカワおよび接着剤を使用せずに、内側の放射線不透過性のエラストマー防護層複数可は、連続的な同時加硫の過程の間の圧力適用によって、強化布層複数可および外側の純粋なエラストマー層と、直接合体されるかまたは融合される。本発明の多積層された材料は、したがって、層の間の粘着性材料の不在に起因して、ならびに有機過酸化物などの非硫黄反応促進剤で硬化されたエラストマー層のより高い抵抗性および保全性にも起因して、より高い抵抗性および保全性を表す。有機過酸化物およびその他の同様に適切な非硫黄反応促進剤の使用による、放射線不透過性のエラストマーマトリックスおよび材料混合物の加硫は、エラストマー分子鎖の間の炭素-炭素結合の形成に基づく。硫黄はゴムなどのエラストマー物質に対し酸化的特性を有するため、生成過程における硫黄の不在は、高い耐久性を有する、柔軟で、軽量の、炭素-炭素結合した、放射線不透過性材料をもたらす。さらに、材料はまた、硫黄ベースの加硫過程の間に硫黄と酸化鉛との間に形成される硫化鉛塩の漏出による経年劣化および暗色化の特徴に対して、より高い抵抗性を表すことにもなる。本発明の具体的な実施形態は、本明細書中に開示されている。しかし、開示された実施形態は、様々な形態で具体化され得る本発明を単に例示するにすぎないことが、理解されるべきである。一つの実施形態において、柔軟で、軽量のエラストマーマトリックスは、高い比率の少なくとも1つの高原子番号の放射線不透過性物質またはその混合体を含む。一つの実施形態において、柔軟で、軽量の、硫黄を含まないエラストマーマトリックスは、高い比率の少なくとも1つの高原子番号の放射線不透過性物質またはその混合体を含む。一つの実施形態において、柔軟で、軽量の、網状の炭素-炭素結合したエラストマーマトリックスは、高い比率の少なくとも1つの高原子番号の放射線不透過性物質またはその混合体を含む。一つの実施形態において、柔軟で、軽量のエラストマーマトリックスを製造する方法は、天然もしくは合成ゴムまたはその組み合わせからなる群から少なくとも1つのエラストマー物質を選択するステップ、少なくとも1つの高原子番号の放射線不透過性物質またはその混合体を選択するステップ、高い比率で放射線不透過性物質をエラストマー物質に混合して、混合物を形成するステップ、および硫黄の不在下で該混合物を硬化するステップを含む。一つの実施形態において、柔軟で、軽量の、網状の炭素-炭素結合したエラストマーマトリックスを製造する方法は、天然もしくは合成ゴムまたはその組み合わせからなる群から少なくとも1つのエラストマー物質を選択するステップ、少なくとも1つの高原子番号の放射線不透過性物質またはその混合体を選択するステップ、高い比率で放射線不透過性物質をエラストマー物質に混合して、混合物を形成するステップ、および有機過酸化物またはその混合体からなる群から選択される少なくとも1つの加硫剤で、該混合物を硬化するステップを含む。一つの実施形態において、柔軟で、多積層されたエラストマー材料は、少なくとも3つの層を含み、少なくとも1つの層は、高い比率の少なくとも1つの高原子番号の放射線不透過性物質またはその混合物を含む、軽量のエラストマーマトリックスである。一つの実施形態において、柔軟で、多積層された、接着剤を含まないエラストマー材料は、少なくとも3つの層を含み、少なくとも1つの層は、高い比率の少なくとも1つの高原子番号の放射線不透過性物質またはその混合物を含む、軽量のエラストマーマトリックスである。一つの実施形態において、柔軟で、多積層された、網状の炭素-炭素結合したエラストマー材料は、少なくとも3つの層を含み、少なくとも1つの層は、高い比率の少なくとも1つの高原子番号の放射線不透過性物質またはその混合物を含む、軽量のエラストマーマトリックスである。一つの実施形態において、柔軟で、多積層された、放射線不透過性のエラストマー材料を製造する方法は、少なくとも1つの高原子番号の放射線不透過性物質またはその混合体を高い比率で含む、少なくとも1つの軽量のエラストマーマトリックスを選択するステップ、少なくとも1つの多孔性の中間のマトリックスを選択するステップ、少なくとも1つの柔軟な、外側のマトリックスを選択するステップ、および硫黄の不在下でマトリックスを、同時に共に圧縮し硬化するステップを含む。一つの実施形態において、柔軟で、多積層された、炭素-炭素結合した、放射線不透過性のエラストマー材料を製造する方法は、少なくとも1つの高原子番号の放射線不透過性物質またはその混合体を高い比率で含む、少なくとも1つの軽量のエラストマーマトリックスを選択するステップ、少なくとも1つの多孔性の中間のマトリックスを選択するステップ、少なくとも1つの柔軟な外側のマトリックスを選択するステップ、および有機過酸化物またはその混合体からなる群から選択される少なくとも1つの加硫剤で、マトリックスを、同時に共に圧縮し硬化するステップを含む。本発明について、いくつかの実施形態に関連して、単に例示の目的のために、以下に詳細に説明する。添付の特許請求の範囲に述べられている本発明の精神および範囲内の特定の実施形態に対する変更は、当業者にとって容易に認識される。本発明によれば、非常に多様な放射線不透過性物質およびその混合体、非常に多様な天然および合成エラストマーと熱可塑性物質とそれらの組み合わせ、ならびに非常に多様な有機過酸化物と非硫黄反応促進剤とそれらの組み合わせを用いて、本発明の概念を使用することが可能である。結果として生じる生成物の詳細においておよびその産業的生産のための方法において、変形もまたあり得る。本明細書において、エラストマーまたはエラストマー物質は、柔軟な層または材料の製造での使用に適切な任意の弾性ポリマーのことである。本明細書において、放射線不透過性物質は、放射線の透過および通過を実質的に防止する任意の物質または材料のことである。本明細書において、有機過酸化物は、網状の炭素-炭素結合を促進し得る、二価のR1-O-O-R2構造を含有する任意の有機化合物のことである。本明細書に使用されている通り、熱可塑性物質は、柔軟な層または材料の製造における使用に適切な、任意の非架橋ポリマーのことである。特に、本発明の実施形態を示す図面を参照すると、図1において、柔軟な外側のマトリックス/層30、放射線不透過性のエラストマーマトリックス/層10、および多孔性の中間のマトリックス/層20を含む、柔軟で、多積層された、炭素-炭素結合した、放射線不透過性のエラストマー材料50が例示されている。図2は、炭素-炭素結合25を形成するエラストマー分子鎖15の間の有機過酸化物35に仲介された網状化を例示している。有機過酸化物35に仲介された硬化は、放射線不透過性の、多積層された材料50の全てのマトリックス/層10、20、30を共に、化学的に融合する。図3を参照すると、多孔性の中間のマトリックス/層20の細孔22は、放射線不透過性の、多積層された材料50に柔軟性を提供し、放射線不透過性の、多積層された材料50のマトリックス/層10、20、30の間の炭素-炭素結合25がそれを通して起こり得る、開口もまた提供する。図4は、放射線不透過性の、多積層された材料50の製造方法40の一つの実施形態を例示し、多孔性の中間のマトリックス20の、放射線不透過性のエラストマーマトリックス10および外側のマトリックス30へ積層および組み込みのための産業用カレンダーシステムcalenderingsystem41を一般的に含む。放射線不透過性物質およびエラストマーは、バンバリー閉鎖ミキサーの中で均質化して、次に、有機過酸化物の使用によってシリンダー開放ミキサーの中で、硫黄を使用せず硬化促進した。放射線不透過性のエラストマーマトリックス本発明は、高い比率で高原子番号の放射線不透過性物質を、柔軟で、軽量のエラストマーマトリックス中へ組み込むことに基づく。放射線不透過性のエラストマーマトリックス10は、有機過酸化物35またはその他の同様に適切な非硫黄反応促進剤で硬化される。したがって、マトリックスの加硫は、エラストマー分子鎖15の間の炭素-炭素結合25の形成に基づいており、硬化過程における硫黄の不在は、高い耐久性を有する、柔軟で、軽量の、炭素-炭素結合した、放射線不透過性のエラストマーマトリックス10を生成する。一つの実施形態において、柔軟で、軽量のエラストマーマトリックス10は、高い比率で少なくとも1つの高原子番号の放射線不透過性物質またはその混合体を含む。一つの実施形態において、エラストマーマトリックス10は、放射線不透過性物質またはその混合体を、少なくとも70重量含む。一つの実施形態において、エラストマーマトリックス10は、放射線不透過性物質またはその混合体を、少なくとも80重量含む。一つの実施形態において、エラストマーマトリックス10は、放射線不透過性物質またはその混合体を、少なくとも85重量含む。一つの実施形態において、放射線不透過性物質は、原子番号40以上の原子番号を有する元素である。一つの実施形態において、放射線不透過性物質は、ビスマス、タングステン、バリウム、鉛、ヨウ素、スズ、またはそれらの組み合わせである。一つの実施形態において、放射線不透過性物質は、金属粒子、金属酸化物、金属塩、またはそれらの組み合わせである。一つの実施形態において、放射線不透過性物質は、酸化鉛粉末である。一つの実施形態において、エラストマーマトリックス10は、少なくとも1つのエラストマー物質を約30重量以下含む。一つの実施形態において、少なくとも1つのエラストマー物質は、天然もしくは合成ゴムまたはそれらの組み合わせである。一つの実施形態において、エラストマー物質は、天然ゴムポリイソプレンNR、ポリブタジエンBR、ポリイソプレン、ポリクロロプレン、ポリウレタン、アクリルのポリマーまたはコポリマーACM、シリコン合成ゴム、スチレンゴムブタジエンSBRコポリマー、イソブチレン-イソプレンを含むブチルゴム、ニトリルブタジエンゴムNBR、水素化ニトリルブタジエンゴムHNBR、スチレンエチレンブチレンスチレンSEBS、エチレンプロピレンジエンターポリマーEPDM、エチレンプロピレンコポリマーEPM、ハロゲン化イソブテンイソプレンゴムCIIR、エピクロロヒドリンECO、エチレンプロピレンゴムEPR、アクリロニトリルブタジエンスチレンABS、エチレン酢酸ビニルEVA、飽和エチレン酢酸ビニルEVM、ポリエチレンPE、スチレンブタジエンスチレンSBS、スチレンイソプレンスチレンSIS、ポリオレフィンエラストマーPOE、ポリクロロプレンCR、熱可塑性エラストマーTPE、塩素化ポリエチレンCM、ポリクロロトリフルオロエチレンCFM、クロロスルホン化ポリエチレンCSM、フルオロシリコンゴムFVMQ、メチルビニルシリコンゴムMVQ、フェニルビニルメチルシリコンゴムPVMQ、シリコンゴムVMO、フェニルメチルシリコンゴムPVMO、フェニルシリコンゴムPMO、フルオロカーボンエラストマーFKM、またはそれらの組み合わせである。一つの実施形態において、エラストマーマトリックス10は、天然ゴムとポリブタジエンとの混合体を含む。一つの実施形態において、混合体は、天然ゴム約20重量から約70重量およびポリブタジエン約20重量から約70重量である。一つの実施形態において、混合体は、天然ゴム約50重量およびポリブタジエン約50重量である。一つの実施形態において、エラストマーマトリックス10は、硫黄の不在において、加硫処理される。一つの実施形態において、マトリックス10は、少なくとも1つの高原子番号の放射線不透過性物質またはその混合体を高い比率で含む、柔軟で、軽量の、硫黄を含まないエラストマーマトリックスである。一つの実施形態において、硫黄を含まないエラストマーマトリックス10は、少なくとも1つの有機過酸化物35またはその混合体の使用によって、加硫処理される。一つの実施形態において、有機過酸化物35は、ジクミルペルオキシド、BIS-t-ブチルペルオキシイソプロピル-ベンゼン、2,5-ジメチル-2,5-ジ-t-ブチルペルオキシ-ヘキサン、1,1-BIS-t-ブチルペルオキシ-3,3,5-トリメチルシクロヘキサン、ジアシルペルオキシド、BIS-t-ブチルペルオキシド、2,5-BIS-t-ブチルペルオキシ-2,5-ジメチルヘキサン、ブチル-4,4-BIS-t-ブチルペルオキシ-バレレート、ジベンゾイルペルオキシド、BIS-2,4-ジクロロベンゾイル-ペルオキシド、またはそれらの組み合わせである。一つの実施形態において、1つの有機過酸化物は、1,1-BIS-t-ブチルペルオキシ-3,3,5-トリメチルシクロヘキサンである。一つの実施形態において、エラストマーマトリックス10は、少なくとも1つの有機過酸化物35またはその混合体を、約0.1重量から約10重量含む。一つの実施形態において、有機過酸化物35は、エラストマーマトリックス10のエラストマー分子鎖15の間の網状の炭素-炭素結合25を促進する。一つの実施形態において、エラストマーマトリックス10は、高い比率で少なくとも1つの高原子番号の放射線不透過性物質またはその混合体を含む、柔軟で、軽量の、網状の炭素-炭素結合したエラストマーマトリックスである。一つの実施形態において、炭素-炭素結合したマトリックス10は、硫黄の不在下で加硫処理される。一つの実施形態において、炭素-炭素結合したマトリックス10は、少なくとも1つの有機過酸化物35またはその混合体の使用によって、加硫処理される。一つの実施形態において、有機過酸化物35は、ジクミルペルオキシド、BIS-t-ブチルペルオキシイソプロピル-ベンゼン、2,5-ジメチル-2,5-ジ-t-ブチルペルオキシ-ヘキサン、1,1-BIS-t-ブチルペルオキシ-3,3,5-トリメチルシクロヘキサン、ジアシルペルオキシド、BIS-t-ブチルペルオキシド、2,5-BIS-t-ブチルペルオキシ-2,5-ジメチルヘキサン、ブチル-4,4-BIS-t-ブチルペルオキシ-バレレート、ジベンゾイルペルオキシド、BIS-2,4-ジクロロベンゾイル-ペルオキシド、またはそれらの組み合わせである。一つの実施形態において、有機過酸化物35は、1,1-BIS-t-ブチルペルオキシ-3,3,5-トリメチルシクロヘキサンである。一つの実施形態において、炭素-炭素結合したマトリックス10は、有機過酸化物35またはその混合体を、約0.1重量から約10重量含む。一つの実施形態において、放射線不透過性のエラストマーマトリックス10は、放射線に対するバリアーまたは防護として使用されてよい。一つの実施形態において、マトリックス10は、電離放射線に対するバリアーまたは防護として使用されてよい。一つの実施形態において、マトリックス10は、放射X線に対するバリアーまたは防護として使用されてよい。一つの実施形態において、マトリックス10は、遮蔽物、バリアー、容器、壁、れんが、シート、カーテン、スクリーン、衣類、または放射線防護特性もしくは放射線バリアー特性を有する任意のその他の人工物を製造するために使用されてよい。一つの実施形態において、マトリックス10は、放射線防護または放射線バリアーのエラストマー材料を製造するために使用されてよい。一つの実施形態において、マトリックス10は、放射線防護または放射線バリアーの、多積層されたエラストマー材料50を製造するために使用されてよい。一つの実施形態において、柔軟で、軽量のエラストマーマトリックス10を製造する方法は、少なくとも1つのエラストマー物質またはその混合体を選択するステップ、少なくとも1つの高原子番号の放射線不透過性物質またはその混合体を選択するステップ、高い比率で放射線不透過性物質を、エラストマー物質に混合して、混合物を形成するステップ、および硫黄の不在下で該混合物を硬化するステップを含む。一つの実施形態において、柔軟で、軽量の、網状の炭素-炭素結合したエラストマーマトリックス10を製造する方法は、少なくとも1つのエラストマー物質またはその混合体を選択するステップ、少なくとも1つの高原子番号の放射線不透過性物質またはその混合体を選択するステップ、高い比率で放射線不透過性物質を、エラストマー物質に混合して、混合物を形成するステップ、およびエラストマーマトリックス10のエラストマー分子鎖15の間の網状の炭素-炭素結合25を促進する有機過酸化物35またはその混合体を含む少なくとも1つの加硫剤で、該混合物を硬化するステップを含む。多積層された放射線不透過性材料機械的記憶および機械的抵抗を上昇させるため、ならびに本発明のエラストマーマトリックス10を経年劣化から防護するため、ならびに洗浄および殺菌を可能にするために、エラストマーマトリックス10は、その他のマトリックス/層と組み合わせてよく、多積層された放射線不透過性材料50を製造するために使用してよい。エラストマーマトリックス10は、1つまたは複数の強化層および外側の純粋なエラストマー層で、単一のシート中に融合してよい。強化層は、超抵抗性ultraresistantポリエステルpolyesther繊維もしくは布、または任意のその他の高引張繊維および布から作られる。図1を参照すると、多積層された放射線不透過性材料50は、一つの実施形態において、中央の強化層20、両側に放射線防護層10、および外側のエラストマー層30を含んでよい。多積層された放射線不透過性材料50は、高い比率で高原子量物質を含浸させたエラストマーマトリックス10、多孔性の中間のマトリックス20、および柔軟な外側の層30を含み、製造の間に、有機過酸化物35反応によって促進される、エラストマー層10、30の連続的な同時加硫の過程の間に、圧力を適用することにより互いに融合されてもよい。加圧を伴う全ての材料50のマトリックス/層の加硫は、異なる層外側および内側10、30のエラストマー性分子鎖15の間に、炭素-炭素結合25を作成する。接着剤またはニカワを使用せずに、これらの層間の炭素-炭素結合は、異なる層10、30の分子の付着および組み込みを引き起こす。中間のマトリックス20、すなわち強化層の多孔性の性質は、両側の層10、30の間で細孔22を通じてエラストマーの炭素-炭素架橋25をさせ、強化層20はまた、細孔22を通じての、外側および内側の層のエラストマーの間の接触によって、深く組み込まれる。有機過酸化物35反応によって促進される炭素-炭素結合25は、強化格子層20を通じて、材料50の層10、30の融合を、この様に促進する。これは、柔軟な、多積層された材料50の全ての層10、20、30の間の網状の炭素-炭素結合35によって、加硫の間に、放射線防護層10のエラストマー分子15での、強化層20および柔軟な外側の層30の完全な組み込みをもたらす。柔軟な外側の層30は、化学分解および物理的分解から、放射線不透過性のエラストマー層10を防護し;使用者のいかなる汚染もまたは環境への放射線不透過性物質の漏出も防止し;防護材料50のより高い機械的記憶を促進し;放射線不透過性材料を、光、赤外線または酸素の化学的攻撃から防護し;アルコール、過酢酸、洗浄剤、またはその他の親和性のある化学物質で防護物品を洗浄および殺菌することを可能にする特に、医療および歯科での利用に非常に重要であるように設計される。外側の層30はまた、放射線不透過性化合物を隔絶するように特異的に設計されてよく、そうすることによって、使用者の汚染または環境の汚染を防止し得る。一つの実施形態において、柔軟で、多積層されたエラストマー材料50は、少なくとも3つの層を含み、少なくとも1つの層は、高い比率で少なくとも1つの高原子番号の放射線不透過性物質またはその混合体を含む、軽量のエラストマーマトリックス10である。一つの実施形態において、少なくとも1つの層は、多孔性の中間のマトリックス20である。一つの実施形態において、多孔性の中間のマトリックス20は、繊維性の材料の強化用格子であって、変形または破裂に対する材料の機械的抵抗を上昇させる。一つの実施形態において、強化用格子20は、合成もしくは天然繊維またはその混合物から形成される。一つの実施形態において、強化用格子20は、高引張ポリエステルまたはその混合物から形成される。一つの実施形態において、強化用格子20は、直径約0.01mmから約10mmの細孔22を有してよい。一つの実施形態において、細孔22は、直径約0.1mmから約2mmである。一つの実施形態において、強化用格子20は、太さ約0.1mmから約2mmの繊維線を有してよい。一つの実施形態において、多孔性の中間のマトリックス20は、粘着性物質またはニカワを使用せずに、放射線不透過性のエラストマーマトリックス10と堅く組み合わせられるかまたは合体される。一つの実施形態において、多孔性の中間のマトリックス20は、加硫過程の間の加圧によって、放射線不透過性のエラストマーマトリックス10と堅く組み合わせられるかまたは合体される。一つの実施形態において、少なくとも1つの層は、多積層された放射線不透過性材料50の外側に適用されうる外側のエラストマー層30である。一つの実施形態において、外側のエラストマー層30は、天然もしくは合成ゴム、柔軟な熱可塑性物質、またはそれらの混合物である。一つの実施形態において、外側のエラストマー層30は、天然ゴムポリイソプレンNR、ポリブタジエンBR、ポリイソプレン、ポリクロロプレン、ポリウレタン、アクリルのポリマーもしくはコポリマーACM、シリコン合成ゴム、スチレンゴムブタジエンSBRコポリマー、イソブチレン-イソプレンを含むブチルゴム、ニトリルブタジエンゴムNBR、水素化ニトリルブタジエンゴムHNBR、スチレンエチレンブチレンスチレンSEBS、エチレンプロピレンジエンターポリマーEPDM、エチレンプロピレンコポリマーEPM、ハロゲン化イソブテンイソプレンゴムCIIR、エピクロロヒドリンECO、エチレンプロピレンゴムEPR、アクリロニトリルブタジエンスチレンABS、エチレン酢酸ビニルEVA、飽和エチレン酢酸ビニルEVM、ポリエチレンPE、スチレンブタジエンスチレンSBS、スチレンイソプレンスチレンSIS、ポリオレフィンエラストマーPOE、ポリクロロプレンCR、熱可塑性エラストマーTPE、塩素化ポリエチレンCM、ポリクロロトリフルオロエチレンCFM、クロロスルホン化ポリエチレンCSM、フルオロシリコンゴムFVMQ、メチルビニルシリコンゴムMVQ、フェニルビニルメチルシリコンゴムPVMQ、シリコンゴムVMO、フェニルメチルシリコンゴムPVMO、フェニルシリコンゴムPMO、フルオロカーボンエラストマーFKM、ポリ塩化ビニルPVC、ポリプロピレンPP、オレフィンスルホン酸塩OS、ポリエチレンPE、ポリエステルウレタンAU、ポリエーテルウレタンEU、またはそれらの混合物である。一つの実施形態において、外側のエラストマー層30は、約10重量から約50重量のニトリルブタジエンゴムNBRと約50重量から約90重量のポリクロロプレンCRとの混合物である。一つの実施形態において、外側のエラストマー層30は、複数の着色剤が組み込まれて、幅広い範囲の色を有する材料および物品を生成してよい。一つの実施形態において、外側のエラストマー層30、多孔性の中間のマトリックス20、および放射線不透過性のエラストマーマトリックス10は、加硫過程の間の加圧によって、堅く組み合わせられるかまたは互いに統合される。一つの実施形態において、外側のエラストマー層30、多孔性の中間のマトリックス20、および放射線不透過性のエラストマーマトリックス10は、複合的な配置で配列されてよい。一つの実施形態において、多積層された、放射線不透過性材料50は、少なくとも3つの層を含む、柔軟で、多積層された、接着剤を含まないエラストマー材料であり、少なくとも1つの層は、少なくとも1つの高原子番号の放射線不透過性物質またはその混合体を高い比率で含む、放射線不透過性のエラストマーマトリックス10である。一つの実施形態において、柔軟で、多積層された、接着剤を含まないエラストマー材料50の層は、加硫過程の間の加圧によって、堅く組み合わせられるまたは互いに統合される。一つの実施形態において、接着剤を含まない、多積層された材料50は、少なくとも2つの外側のエラストマー層30を含み、外側のエラストマー層30は、加硫過程の間の加圧によって、堅く組み合わせられるかまたは互いに統合される。一つの実施形態において、加硫過程は、硫黄の不在下で起こる。一つの実施形態において、接着剤を含まない、多積層された材料50の加硫過程は、少なくとも1つの有機過酸化物35またはその混合体の使用によって促進される。一つの実施形態において、有機過酸化物35は、ジクミルペルオキシド、BIS-t-ブチルペルオキシイソプロピル-ベンゼン、2,5-ジメチル-2,5-ジ-t-ブチルペルオキシ-ヘキサン、1,1-BIS-t-ブチルペルオキシ-3,3,5-トリメチルシクロヘキサン、ジアシルペルオキシド、BIS-t-ブチルペルオキシド、2,5-BIS-t-ブチルペルオキシ-2,5-ジメチルヘキサン、ブチル-4,4-BIS-t-ブチルペルオキシ-バレレート、ジベンゾイルペルオキシド、BIS-2,4-ジクロロベンゾイル-ペルオキシド、またはそれらの混合物である。一つの実施形態において、有機過酸化物35は、1,1-BIS-t-ブチルペルオキシ-3,3,5-トリメチルシクロヘキサンである。一つの実施形態において、有機過酸化物35は、約0.1重量から約10重量の量で、外側のエラストマー層30物質を含む混合物に加えられる。一つの実施形態において、有機過酸化物35は、外側のエラストマー層30のエラストマー分子鎖15の間の網状の炭素-炭素結合25を促進する。一つの実施形態において、多積層された、放射線不透過性材料50は、少なくとも3つの層を含む、柔軟で、多積層された、網状の炭素-炭素結合したエラストマー材料であり、少なくとも1つの層は、少なくとも1つの高原子番号の放射線不透過性物質またはその混合体を高い比率で含む、放射線不透過性のエラストマーマトリックス10である。一つの実施形態において、炭素-炭素結合した材料50は、硫黄を含まない。一つの実施形態において、炭素-炭素結合した材料50は、外側のエラストマー層30を含み、外側のエラストマー層30は、硫黄塩の移行によって促進される染みおよび分解に対して抵抗性である。一つの実施形態において、外側のエラストマー層30は、化学的損傷、物理的損傷およびUV放射線損傷に対して抵抗性である。一つの実施形態において、柔軟で、多積層された、放射線不透過性のエラストマー材料50を製造する方法40は、少なくとも1つの高原子番号の放射線不透過性物質またはその混合体を高い比率で含む、少なくとも1つの放射線不透過性のエラストマーマトリックス10を選択するステップ、少なくとも1つの多孔性の中間のマトリックス20を選択するステップ、少なくとも1つの柔軟な外側のマトリックス30を選択するステップ、硫黄の不在下で前記マトリックス10、20、30を、同時に共に圧縮し硬化するステップを含む。一つの実施形態において、マトリックス10、20、30は、接着剤またはニカワを使用せずに、共に圧縮されて、多積層されたエラストマー材料50になる。一つの実施形態において、マトリックス10、20、30、および多積層された材料50を、厚さを変えて製造してもよい。一つの実施形態において、放射線不透過性のエラストマーマトリックス10は、厚さ約0.1mmから約100mmであってよい。一つの実施形態において、放射線不透過性のエラストマーマトリックス10は、厚さ約0.3mmから約5mmであってよい。一つの実施形態において、放射線不透過性のエラストマーマトリックス10は、厚さ約0.1mmから約100mmであってよい。一つの実施形態において、外側のエラストマーマトリックス30は、厚さ約0.1mmから約2mmであってよい。一つの実施形態において、多積層された、放射線不透過性のエラストマー材料50は、厚さ約0.3mmから約10mmである。一つの実施形態において、多積層された、放射線不透過性のエラストマー材料50は、X線を使用する検査または処置の間の150Kvの出力までからのX線を遮断するために使用できる。一つの実施形態において、多積層された、放射線不透過性材料50およびそれから作られる防護用品は、アルコール、過酢酸、過酸化水素および洗浄剤を含む消毒剤および化学滅菌剤で、洗浄および滅菌してよい。一つの実施形態において、多積層された放射線不透過性材料50およびそれから作られる防護用品は、高い柔軟性、少ない重量、および使用者にとって改善された快適さを保持する。一つの実施形態において、多積層された放射線不透過性材料50およびそれらから作られる防護用品は、外側のエラストマー層30を含み、外側のエラストマー層30は、放射線不透過性物質との、使用者のいかなる接触または汚染も防止する。一つの実施形態において、外側のエラストマー層30は、環境への放射線不透過性物質のいかなる漏出も防止する。一つの実施形態において、外側のエラストマー層30は、酸素、化学物質またはUV放射線が軽量のエラストマーマトリックス10または多積層された材料50に到達し、その分解を促進することを防止する。一つの実施形態において、多積層された放射線不透過性材料50およびそれから作られる防護用品は、化学的損傷、放射線損傷または物理的損傷による経年劣化に対して抵抗性である。一つの実施形態において、多積層された放射線不透過性材料50およびそれから作られる防護用品は、ヒトの身体またはその部分を覆うために使用される、任意の衣類または物品であってよい。一つの実施形態において、多積層された放射線不透過性材料50およびそれから作られる防護用品は、治療および診断検査において使用されるX線、電離線および放射線に対する防護またはバリアーのために使用されてよい。一つの実施形態において、柔軟で、多積層された、炭素-炭素結合した、放射線不透過性のエラストマー材料50を製造する方法40は、少なくとも1つの高原子番号の放射線不透過性物質またはその混合体を高い比率で含む、少なくとも1つの軽量のエラストマーマトリックス10を選択するステップ、少なくとも1つの多孔性の中間のマトリックス20を選択するステップ、少なくとも1つの柔軟な外側のマトリックス30を選択するステップ、および有機過酸化物35またはその混合体である少なくとも1つの加硫剤で、前記マトリックス10、20、30を、同時に共に圧縮し硬化するステップを含む。実施例生成方法第一段階:一つの実施形態において、酸化鉛を、天然ゴムとポリブタジエンとの混合物中に組み込む。酸化鉛およびエラストマー混合物を含む材料の集合体を、バンバリーミキサーおよびシリンダーを含むカレンダーシステムへ送る。放射線不透過性物質およびエラストマーを、バンバリー閉鎖ミキサー中に均質化し、次に、シリンダー開放ミキサー中で、硫黄を使用せずに硬化促進し、望ましい厚さを有する材料シートの形状を得る。ポリエステルの強化層を、連続的な加圧によって、放射線不透過性の層の中に組み込まれるカレンダーシステム中で、直接挿入する。この方法は、コストを削減し、ニカワまたは接着剤の使用を必要としない。第二段階:強化布の層を有する放射線不透過性の層を、カレンダーシステムへ再び送る。該システムは、望ましい厚さの外側のエラストマー層を生成し、かつ該システムは、連続的な加圧によって、外側の層を、内側の放射線不透過性の層および強化層に組み込む。この過程の間の同時の硬化または加硫は、異なるエラストマー層放射線不透過性および外側の層のエラストマー分子鎖の間に、および強化層を通じて、一連の炭素-炭素結合を形成する。最終生成物は、ニカワまたは接着剤を使用しない、層の完全な融合による、多積層された放射線不透過性材料シートである。一つの実施例において、多積層された放射線不透過性材料は、X線を使用する検査または処置の間、150Kvまでの出力からのX線を遮断するために使用できる、0.3mmから10mmの様々な厚さを有する。次いで、材料を切り、調えて、多くの種類の防護用物品を作成することができる。先の実施例は、当業者が本発明物を作りまたは使用することを可能にするためにのみ提供される。これらの実施形態に対する様々な変更は、当業者にとって容易に明らかであるし、本明細書に定義されている一般的原理は、本発明の精神または範囲を逸脱することなく、その他の実施形態に適用できる。"